КЛЕЕВЫЕ КОМПОЗИЦИИ, СОДЕРЖАЩИЕ ЧАСТИЦЫ ГРАФЕНОВОГО УГЛЕРОДА

1. Клеевая композиция, содержащая:
(a) первый компонент;
(b) второй компонент, который вступает в химическую реакцию с указанным первым компонентом; и
(c) частицы графенового углерода, имеющие плотность в прессованном состоянии 0,9 или менее.
2. Клеевая композиция по п. 1, в которой указанный второй компонент вступает в химическую реакцию с указанным первым компонентом без необходимости активации от внешнего источника энергии.
3. Клеевая композиция по п. 1, в которой указанные частицы графенового углерода составляют 1-10% масс. от общей массы клеевой композиции.
4. Клеевая композиция по п. 2, в которой смесь, содержащая (а) и (с), хранится отдельно от (b), при этом показатель разжижения при сдвиге смеси при 45°C по меньшей мере на 20% больше показателя разжижения при сдвиге при 45°C сравнительной смеси, содержащей компонент (а), но не содержащей (с).
5. Клеевая композиция по п. 2, в которой смесь, содержащая (а) и (с), хранится отдельно от (b), при этом значение восстановления вязкости ((T3) на 17-ой минуте) смеси в три раза выше, чем значение восстановления вязкости ((T3) на 17-ой минуте) сравнительной смеси, содержащей компонент (а), но не содержащей (с).
6. Клеевая композиция по п. 2, в которой смесь, содержащая (а) и (с), хранится отдельно от (b), при этом индекс тиксотропности смеси по меньшей мере на 25% выше индекса тиксотропности сравнительной смеси, содержащей компонент (а), но не содержащей (с).
7. Способ формирования клееной подложки, включающий:
нанесение клеевой композиции по п. 3 на первую подложку;
приведение в контакт второй подложки с клеевой композицией таким образом, чтобы клеевая композиция находилась между указанной первой подложкой и указанной второй подложкой; и
отверждение клеевой композиции.
8. Клеевая композиция по п. 1, в которой указанный второй компонент вступает в химическую реакцию с указанным первым компонентом после перемешивания и при активации от внешнего источника энергии.
9. Клеевая композиция по п. 8, в которой указанный второй компонент (b) содержит активируемый теплотой латентный отвердитель.
10. Клеевая композиция по п. 9, в которой показатель разжижения при сдвиге при 45°C клеевой композиции по меньшей мере на 20% выше, чем показатель разжижения при сдвиге при 45°C сравнительной клеевой композиции, содержащей компоненты (а) и (b), но не содержащей (с).
11. Клеевая композиция по п. 9, в которой значение восстановления вязкости клеевой композиции по меньшей мере в 2 раза выше, чем значение восстановления вязкости сравнительной клеевой композиции, содержащей компоненты (а) и (b), но не содержащей (с).
12. Клеевая композиция по п. 9, в которой индекс тиксотропности клеевой композиции по меньшей мере на 20% выше, чем индекс тиксотропности сравнительной клеевой композиции, содержащей компоненты (а) и (b), но не содержащей (с).
13. Способ формирования клееной подложки, включающий:
нанесение клеевой композиции по п. 9 на первую подложку;
приведение в контакт второй подложки с клеевой композицией таким образом, чтобы клеевая композиция находилась между указанной первой подложкой и указанной второй подложкой; и
отверждение клеевой композиции.
14. Клеевая композиция, содержащая:
(a) первый компонент;
(b) второй компонент, который вступает в химическую реакцию с указанным первым компонентом; и
(c) частицы графенового углерода, при этом 0,5% масс. раствора указанных частиц графенового углерода в бутилцеллозольве имеет объемную электропроводность жидкости по меньшей мере 100 мкСм, определенную с помощью кондуктометра Fisher Scientific АВ 30.
15. Клеевая композиция по п. 14, в которой 0,5% масс. раствора указанных частиц графенового углерода в бутилцеллозольве имеет электропроводность по меньшей мере 120 мкСм, определенную с помощью кондуктометра Fisher Scientific АВ 30.
16. Клеевая композиция по п. 14, в которой 0,5% масс. раствора указанных частиц графенового углерода в бутилцеллозольве имеет электропроводность по меньшей мере 140 мкСм, определенную с помощью кондуктометра Fisher Scientific АВ 30.
17. Клеевая композиция по п. 14, в которой указанные частицы графенового углерода имеют плотность в прессованном состоянии 0,9 или менее.
18. Клеевая композиция по п. 18, в которой указанные частицы графенового углерода составляют 1-10% масс. от общей массы клеевой композиции.
19. Способ формирования клееной подложки, включающий:
нанесение клеевой композиции по п. 14 на первую подложку;
приведение в контакт второй подложки с клеевой композицией таким образом, чтобы клеевая композиция находилась между указанной первой подложкой и указанной второй подложкой; и
отверждение клеевой композиции.
20. Композиция для покрытия, содержащая:
пленкообразующий полимер; и
частицы графенового углерода, имеющие плотность в прессованном состоянии 0,9 или менее.